(57)【要約】  焼結鉱における被還元性のさらなる改善をはかる。  高炉用焼結鉱の製造に供する、少なくとも鉄鉱石原料、石灰石系原料および固体燃料系原料を含む焼結用擬似粒子であって、前記鉄鉱石原料を核として、該核の周囲に前記石灰石系原料および固体燃料系原料を配してなり、前記鉄鉱石原料の核は、アルカリ金属の含有率が0.05mass％未満の鉄鉱石とアルカリ金属の含有率が0.05mass％以上の鉄鉱石と含むものとする。
2016108256.tif 000002
【特許請求の範囲】
【請求項１】
高炉用焼結鉱の製造に供する、少なくとも鉄鉱石原料、石灰石系原料および固体燃料系原料を含む焼結用擬似粒子であって、
前記鉄鉱石原料を核として、該核の周囲に前記石灰石系原料および固体燃料系原料を配してなり、
前記鉄鉱石原料の核は、アルカリ金属の含有率が0.05mass％以上の鉄鉱石を含有する焼結用擬似粒子。
【請求項２】
前記鉄鉱石原料の核は、アルカリ金属の含有率が0.05mass％未満の鉄鉱石による第一層と、該第一層の表面を覆うアルカリ金属の含有率が0.05mass％以上の鉄鉱石による第二層とを有する請求項１に記載の焼結用擬似粒子。
【請求項３】
前記鉄鉱石原料の核は、アルカリ金属の含有率が0.05mass％以上の鉄鉱石による第一層と、該第一層の表面を覆うアルカリ金属の含有率が0.05mass％未満の鉄鉱石による第二層とを有する請求項１に記載の焼結用擬似粒子。
【請求項４】
前記鉄鉱石原料は、アルカリ金属の含有率が0.05mass％以上の鉄鉱石を20mass％以上含有する請求項１から３のいずれかに記載の焼結用擬似粒子。
【請求項５】
前記アルカリ金属の含有率が0.05mass％以上の鉄鉱石は平均粒径が２mm以上であり、前記アルカリ金属の含有率が0.05mass％未満の鉄鉱石は平均粒径が２mm未満である請求項１から４のいずれかに記載の焼結用擬似粒子。
【請求項６】
前記アルカリ金属の含有率が0.05mass％以上の鉄鉱石は、アルカリ金属の含有率が0.30mass％以下である請求項１から５のいずれかに記載の焼結用擬似粒子。
【請求項７】
前記核の周囲に前記石灰石系原料および固体燃料系原料を積層して配してなる請求項１から６のいずれかに記載の焼結用擬似粒子。
【請求項８】
前記核の周囲に前記石灰石系原料および固体燃料系原料の混合層を配してなる請求項１から７のいずれかに記載の焼結用擬似粒子。
【請求項９】
高炉用焼結鉱の製造に供する、少なくとも鉄鉱石原料、石灰石系原料および固体燃料系原料を混合して造粒するに際し、
アルカリ金属を0.05mass％以上含有する鉄鉱石を含む鉄鉱石原料を混合して造粒した後に、該粒に石灰石系原料および固体燃料系原料を付着させて造粒する焼結用擬似粒子の製造方法。
【請求項１０】
高炉用焼結鉱の製造に供する、少なくとも鉄鉱石原料、石灰石系原料および固体燃料系原料を混合して造粒するに際し、
アルカリ金属の含有率が0.05mass％未満の鉄鉱石およびＳｉＯ2含有原料を混合、造粒して第一層を形成し、該第一層の表面にアルカリ金属の含有率が0.05mass％以上の鉄鉱石を付着させてから造粒して第二層を形成し、該第二層の表面に石灰石系原料および固体燃料系原料を付着させて造粒する焼結用擬似粒子の製造方法。
【請求項１１】
高炉用焼結鉱の製造に供する、少なくとも鉄鉱石原料、石灰石系原料および固体燃料系原料を混合して造粒するに際し、
アルカリ金属の含有率が0.05mass％以上の鉄鉱石を混合、造粒して第一層を形成し、該第一層の表面にアルカリ金属の含有率が0.05mass％未満の鉄鉱石を付着させてから造粒して第二層を形成し、該第二層の表面に石灰石系原料および固体燃料系原料を付着させて造粒する焼結用擬似粒子の製造方法。
【請求項１２】
前記アルカリ金属の含有率が0.05mass％以上の鉄鉱石は平均粒径が２mm以上であり、前記アルカリ金属の含有率が0.05mass％未満の鉄鉱石は平均粒径が２mm未満である請求項７から１１のいずれかに記載の焼結用擬似粒子の製造方法。
【請求項１３】
前記石灰石系原料と固体燃料系原料との混合粉を付着させて造粒する請求項７から１２のいずれかに記載の焼結用擬似粒子の製造方法。
【請求項１４】
前記石灰石系原料を付着した後、さらにその石灰石系原料層の外層部に固体燃料系原料を付着させて造粒する請求項７から１２のいずれかに記載の焼結用擬似粒子の製造方法。
【発明の詳細な説明】
【技術分野】
【０００１】
本発明は、例えば下方吸引のドワイトロイド式焼結機を用いて高炉用焼結鉱を製造する際に該ドワイトロイド式焼結機のパレット上に焼結用原料として供する焼結用擬似粒子およびその製造方法に関するものである。
【背景技術】
【０００２】
高炉用原料として用いられる焼結鉱は、次のような焼結原料の処理方法を経て製造されるのが一般的である。例えば、図１に示すように、まず、粒径が10mm以下の鉄鉱石、粒径が10mm以下の珪石、蛇紋岩または、ニッケルスラグなどからなるＳｉＯ2含有原料、粉状のＣａＯを含有する石灰石系原料および粉状のコークスまたは、無煙炭などの熱源となる固体燃料系原料を、ドラムミキサーにおいて、これら原料に適当量の水分を添加して混合、造粒して擬似粒子と呼ばれる造粒物を形成する。この造粒物からなる配合原料は、ドワイトロイド式焼結機のパレット上に適当な厚さ、例えば500〜700mmになるように装入し、その表層部の固体燃料に着火し、着火後は下方に向けて空気を吸引しながら固体燃料を燃焼させ、その燃焼熱によって配合した焼結原料を焼結させて焼結ケーキとする。この焼結ケーキは破砕、整粒され、一定の粒径以上の焼結鉱を得る一方、それ未満の粒径を有するものは返鉱となり、焼結原料として再使用される。【０００３】
このように製造される焼結鉱は、とくに高炉の操業を大きく左右する因子となる、被還元性が良好であることが重要である。通常、焼結鉱の被還元性は、ＪＩＳ  Ｍ8713（JIS：Japanese  Industrial  Standard，以下ＪＩＳと称す）で定義されており、ここでは、焼結鉱の被還元性をＪＩＳ−ＲＩと記す。図２に示すように、焼結鉱の被還元性（ＪＩＳ−ＲＩ）と高炉でのガス利用率（ηｃｏ）との間には正の相関があり、この高炉でのガス利用率と燃料比との間には、図３に示すように負の相関がある。このため、焼結鉱の被還元性（ＪＩＳ−ＲＩ）は、高炉でのガス利用率（ηｃｏ）を介して燃料比と良好な負の相関があり、焼結鉱の被還元性を向上させると、高炉での燃料比は低下することになる。
ここで、ガス利用率（ηｃｏ）と燃料比は、下記のとおり定義される。
ηｃｏ＝ＣＯ2（％）／（ＣＯ（％）＋ＣＯ2（％））
なお、ＣＯ2（％）、ＣＯ（％）は、いずれも高炉の炉頂ガス中の体積％である。
燃料比＝（石炭＋コークスの使用量（ｋｇ／日））／銑鉄の生産量 （ｔ／日）【０００４】
さらに、焼結鉱の冷間強度も高炉での通気性を確保する上で重要な因子であり、高炉毎に冷間強度の下限基準を設けて、操業を行っている。
したがって、高炉用原料として望ましい焼結鉱とは、被還元性に優れ、かつ冷間強度が高いものであると言える。
ここで、表１に焼結鉱を形成する主要鉱物組織であるカルシウムフェライト（ＣＦ）：ｎＣａＯ・Ｆｅ2Ｏ3、ヘマタイト（Ｈｅ）：Ｆｅ2Ｏ3、ＦｅＯを含有するカルシウムシリケート（ＣＳ）：ＣａＯ・ｘＦｅＯ・ｙ ＳｉＯ2、マグネタイト（Ｍｇ）：Ｆｅ3Ｏ4の４つの被還元性、引張強さ（冷間強度）を示す。なお、引張強さは、円盤形の鉱石試験片を作製し、圧裂引張試験方法（radial  compression  testまたは、Brazilian  test）で規定された方法で測定した。表１に示すように、被還元性の高いものはヘマタイト（Ｈｅ）であり、引張強さの高いものはカルシウムフェライト（ＣＦ）である。【０００５】
【表１】
2016108256.tif 000003
【０００６】
従って、焼結鉱に適した焼結組織は、図４に模式で示すように、塊表面に強度の高いカルシウムフェライト（ＣＦ）を生成させ、かつ塊内部に向かって被還元性の高いヘマタイト（Ｈｅ）を生成させたものであり、被還元性や強度が低いＦｅＯを含有するカルシウムシリケート（ＣＳ）は可能な限り生成させないことが好ましい。しかし、従来は、ほとんどの焼結機において、前述のように、鉄鉱石、ＳｉＯ2含有原料、石灰石系原料、固体燃料系原料を同時に混合しているため、図５に示すように、原料を混合して造粒した擬似粒子構造では粗粒の核鉱石の周囲に粉鉱石、石灰、コークスが混在しており、該擬似粒子を焼結して得られた焼結鉱構造ではヘマタイト（Ｈｅ）、カルシウムフェライト（ＣＦ）、ＦｅＯを含有するカルシウムシリケート（ＣＳ）、マグネタイト（Ｍｇ）の４つの鉱物組織が混在することになる。【０００７】
そこで、これまでにカルシウムフェライト（ＣＦ）とヘマタイト（Ｈｅ）を多く生成する方法が試みられてきた。例えば、ＦｅＯを含有するカルシウムシリケート（ＣＳ）は高温で焼結した場合に多く生成することから、特許文献１に記載の技術では粉状の鉄鉱石にバインダや石灰石を加えて造粒した後に、熱源である粉コークスを表面に被覆することでコークスの燃焼性を改善し、低温で焼結させて被還元性を向上する技術が提案されている。
しかしながら、ここで提案された従来方法では、ＣａＯと鉄系原料中のＳｉＯ2やＳｉＯ2系原料が近接しているため、どうしてもＦｅＯを含有するカルシウムシリケート（ＣＳ）が多く生成してしまい、カルシウムフェライト（ＣＦ）とヘマタイト（Ｈｅ）を主体とする構造には必ずしもならない場合が多かった。【０００８】
前記した従来の問題点を解決するため、特許文献２には、焼結鉱を製造するプロセスの事前処理として膨大な設備を必要とせず、鉄鉱石原料を石灰石系原料と固体燃料系原料から分離した、積層構造の擬似粒子を原料として供することにより、表面には強度の高いカルシウムフェライト（ＣＦ）を、一方内部に向かっては被還元性の高いヘマタイト（Ｈｅ）を、選択的に生成させた構造の焼結鉱を製造することができ、かくして得られた焼結鉱は、冷間強度が向上し、かつ被還元性が改善することが提案されている。
【先行技術文献】
【特許文献】
【０００９】
【特許文献１】特開平６３−１４９３３１号公報
【特許文献２】国際公開２００１−９２５８８号公報
【発明の概要】
【発明が解決しようとする課題】
【００１０】
特許文献２に記載の技術では、図６に示すように、ＳｉＯ2を多く含有する鉄鉱石やＳｉＯ2含有原料を、石灰石系原料と固体燃料系原料から分離した擬似粒子を焼結鉱の製造に用いれば、焼結過程において、ＣａＯとＳｉＯ2との反応を遅らせ、被還元性が悪くかつ冷間強度も低いＦｅＯを含有するカルシウムシリケート（ＣＳ）の生成を抑制することができる。従って、焼結鉱表面に強度の高いカルシウムフェライト（ＣＦ）を、焼結鉱内部に向かっては被還元性の高いヘマタイト（Ｈｅ）を選択的に生成させた焼結鉱が得られる。【００１１】
特許文献２に記載の焼結用擬似粒子を適用することによって、被還元性に優れ、かつ冷間強度の高い焼結鉱が得られるが、高炉での焼結鉱の還元性を更に向上させて高炉の低還元比操業（低ＲＡＲ（Reduction  Agent  Ratio）：銑鉄１ｔ製造当たりにおける羽口からの吹き込み還元材と炉頂から装入されるコークスの合計量を低くした操業）を達成するためには、焼結鉱における被還元性（ＪＩＳ−ＲＩ）のさらなる改善が希求されていた。
【課題を解決するための手段】
【００１２】
発明者らは、鉄鉱石原料を石灰石系原料および固体燃料系原料から分離した、積層構造の焼結用擬似粒子を用いて製造した焼結鉱の、特に被還元性を向上する方途について鋭意究明したところ、鉄鉱石原料に特定範囲量のアルカリ金属を含有させることが前記積層構造焼結用擬似粒子の利点を増長するのに有効であるとの新規知見を得るに到った。【００１３】
すなわち、本発明の要旨構成は、次のとおりである。
１．高炉用焼結鉱の製造に供する、少なくとも鉄鉱石原料、石灰石系原料および固体燃料系原料を含む焼結用擬似粒子であって、
前記鉄鉱石原料を核として、該核の周囲に前記石灰石系原料および固体燃料系原料を配してなり、
前記鉄鉱石原料の核は、アルカリ金属の含有率が0.05mass％以上の鉄鉱石を含有する焼結用擬似粒子。【００１４】
ここで、アルカリ金属としては、リチウム、ナトリウム、カリウム、ルビジウムおよびセシウムが挙げられるが、中でもナトリウムおよびカリウムが焼結鉱用鉄鉱石原料に適当である。【００１５】
２．前記鉄鉱石原料の核は、アルカリ金属の含有率が0.05mass％未満の鉄鉱石による第一層と、該第一層の表面を覆うアルカリ金属の含有率が0.05mass％以上の鉄鉱石による第二層とを有する前記１に記載の焼結用擬似粒子。【００１６】
３．前記鉄鉱石原料の核は、アルカリ金属の含有率が0.05mass％以上の鉄鉱石による第一層と、該第一層の表面を覆うアルカリ金属の含有率が0.05mass％未満の鉄鉱石による第二層とを有する前記１に記載の焼結用擬似粒子。【００１７】
４．前記鉄鉱石原料は、アルカリ金属の含有率が0.05mass％以上の鉄鉱石を20mass％以上含有する前記１から３のいずれかに記載の焼結用擬似粒子。【００１８】
５．前記アルカリ金属の含有率が0.05mass％以上の鉄鉱石は平均粒径が２mm以上であり、前記アルカリ金属の含有率が0.05mass％未満の鉄鉱石は平均粒径が２mm未満である前記１から４のいずれかに記載の焼結用擬似粒子。【００１９】
６．前記アルカリ金属の含有率が0.05mass％以上の鉄鉱石は、アルカリ金属の含有率が0.30mass％以下である前記１から５のいずれかに記載の焼結用擬似粒子。【００２０】
７．前記核の周囲に前記石灰石系原料および固体燃料系原料を積層して配してなる前記１から６のいずれかに記載の焼結用擬似粒子。【００２１】
８．前記核の周囲に前記石灰石系原料および固体燃料系原料の混合層を配してなる前記１から７のいずれかに記載の焼結用擬似粒子。【００２２】
９．高炉用焼結鉱の製造に供する、少なくとも鉄鉱石原料、石灰石系原料および固体燃料系原料を混合して造粒するに際し、
アルカリ金属を0.05mass％以上含有する鉄鉱石を含む鉄鉱石原料を混合して造粒した後に、該粒に石灰石系原料および固体燃料系原料を付着させて造粒する焼結用擬似粒子の製造方法。【００２３】
１０．高炉用焼結鉱の製造に供する、少なくとも鉄鉱石原料、石灰石系原料および固体燃料系原料を混合して造粒するに際し、
アルカリ金属の含有率が0.05mass％未満の鉄鉱石およびＳｉＯ2含有原料を混合、造粒して第一層を形成し、該第一層の表面にアルカリ金属の含有率が0.05mass％以上の鉄鉱石を付着させてから造粒して第二層を形成し、該第二層の表面に石灰石系原料および固体燃料系原料を付着させて造粒する焼結用擬似粒子の製造方法。【００２４】
１１．高炉用焼結鉱の製造に供する、少なくとも鉄鉱石原料、石灰石系原料および固体燃料系原料を混合して造粒するに際し、
アルカリ金属の含有率が0.05mass％以上の鉄鉱石を混合、造粒して第一層を形成し、該第一層の表面にアルカリ金属の含有率が0.05mass％未満の鉄鉱石を付着させてから造粒して第二層を形成し、該第二層の表面に石灰石系原料および固体燃料系原料を付着させて造粒する焼結用擬似粒子の製造方法。【００２５】
１２．前記アルカリ金属の含有率が0.05mass％以上の鉄鉱石は平均粒径が２mm以上であり、前記アルカリ金属の含有率が0.05mass％未満の鉄鉱石は平均粒径が２mm未満である前記７から１１のいずれかに記載の焼結用擬似粒子の製造方法。【００２６】
１３．前記石灰石系原料と固体燃料系原料との混合粉を付着させて造粒する前記７から１２のいずれかに記載の焼結用擬似粒子の製造方法。【００２７】
１４．前記石灰石系原料を付着した後、さらにその石灰石系原料層の外層部に固体燃料系原料を付着させて造粒する前記７から１２のいずれかに記載の焼結用擬似粒子の製造方法。
【発明の効果】
【００２８】
本発明によれば、焼結鉱における被還元性のさらなる改善をはかるのに最適の原料となる、擬似粒子を提供することができる。
【図面の簡単な説明】
【００２９】
【図１】従来例に係る焼結原料の混合、造粒処理を行うフロー図である。
【図２】高炉における焼結鉱の被還元性ＪＩＳ−ＲＩ（％）とガス利用率ηｃｏ（％）との関係を示すグラフである。
【図３】高炉におけるガス利用率ηｃｏ（％）と燃料比（ｋｇ／ｔ−ｐｉｇ）との関係を示すグラフである。
【図４】望ましい焼結鉱構造を示す図である。
【図５】従来の擬似粒子構造および焼結鉱構造を示す図である。
【図６】従来の望ましい擬似粒子構造を示す図である。
【図７】本発明の擬似粒子の基本構造を示す図である。
【図８】本発明に係る焼結原料の混合、造粒処理フロー（方法Ａ）を示す図である。
【図９】本発明に係る焼結原料の混合、造粒処理フロー（方法Ｂ）を示す図である。
【図１０】本発明に係る焼結原料の混合、造粒処理フロー（方法Ｃ）を示す図である。
【発明の実施するための最良の形態】
【００３０】
以下に、本発明の焼結用擬似粒子について、図面を参照して詳細に説明する。
被還元性に優れ、かつ冷間強度の高い焼結鉱を製造するための、焼結用擬似粒子としては、少なくとも鉄鉱石原料、石灰石系原料および固体燃料系原料を含む焼結用擬似粒子において、図７に示すように、前記鉄鉱石原料を核１として、該核１の周囲に前記石灰石系原料および固体燃料系原料の層２を配する構成が基本となる。
【００３１】
すなわち、鉄鉱石原料を、石灰石系原料から分離した、石灰石のない状態で焼結用擬似粒子の核１として製造することで達成する。そして、この核１の表面を覆う石灰石系原料および固体燃料系原料の石灰石系原料の層２により、焼結過程において石灰石系原料と鉄鉱石との界面でカルシウムフェライト（ＣＦ）系融液を生成させ、該ＣＦで鉄鉱石の周囲を覆うことにより、十分な冷間強度を発揮させる。この焼結用擬似粒子を焼結原料とすることにより、得られる焼結鉱は、表面に強度の高いカルシウムフェライト（ＣＦ）を有し、内部に向かって被還元性の高いヘマタイト（Ｈｅ）を有するものとなる。
【００３２】
なお、前記層２は、石灰石系原料および石灰石系原料の混合層であっても、石灰石系原料層（内側）と固体燃料系原料層（外側）との積層であってもよい。いずれの場合も、この層２中に含まれる石灰石分により、焼結鉱表面に強度の高いカルシウムフェライト（ＣＦ）が形成されることになる。
【００３３】
ここで、核１の鉄鉱石原料は、アルカリ金属の含有率が0.05mass％以上の鉄鉱石（以下、高アルカリ鉄鉱石ともいう）を含むことが肝要である。すなわち、核１の鉄鉱石原料に高アルカリ鉄鉱石を含有させることによって、アルカリ金属を介した触媒効果とカルシウムフェライトの近接配置とが実現する結果、焼結鉱の被還元性をさらに向上することができる。高アルカリ鉄鉱石のアルカリ金属含有率が0.05mass％未満では、以上の効果を得ることが難しい。
【００３４】
一方、アルカリ金属の含有率が0.05mass％以上の高アルカリ鉄鉱石のアルカリ金属含有率は、0.30mass％以下であることが好ましい。なぜなら、アルカリ金属含有率が過度に高い場合、配合率が小さくても焼結機で得られるアルカリ金属割合が高くなり、高炉でのアルカリ金属量が増加してアルカリ金属が炉内に蓄積して、炉壁にアルカリ金属の付着層が形成される結果、健全な高炉操業を阻害する、おそれがある。また、焼結鉱においてアルカリ金属の分散性が下がり、上記した効果が低下することもある。
【００３５】
なお、鉄鉱石原料における高アルカリ鉄鉱石の配合率は、20〜60mass％であることが好ましい。なぜなら、この配合率が20mass％未満では、還元性の向上効果が少なくなり、一方、60mass％を超えると、焼結機で得られる焼結鉱のアルカリ金属割合が高くなり、高炉でのアルカリ量が増加して炉内蓄積して、炉壁への付着層が形成し高炉操業を悪化させる、おそれがある。また、焼結鉱の還元粉化指数の過度な増加により高炉の通気性が悪化して、コークス比の増加が懸念される。
また、鉄鉱石原料における高アルカリ鉄鉱石以外の残部は、アルカリ金属の含有率が0.05mass％未満の鉄鉱石（以下、一般鉄鉱石ともいう）である。さらに、鉄鉱石原料には、必要に応じてＳｉＯ2原料を添加してもよい。
【００３６】
次に、鉄鉱石原料は、次の三形態Ｉ〜IIIにて核１を構成することが好ましい。いずれの形態においても、上述したアルカリ金属による作用を及ぼすことができ、さらに、形態毎に次に示す特徴を有する。
［形態Ｉ］：一般鉄鉱石と高アルカリ鉄鉱石との混合層
この形態Ａでは、高アルカリ鉄鉱石を一般鉄鉱石との混合層とすることによって、アルカリ金属を焼結鉱内で均一に分散させる結果、触媒作用を示すアルカリ金属の表面積を増加させ、触媒効果の向上による被還元性の増加をはかることができる。また、焼結鉱の強度においても脆弱部位の形成を抑制できるため、冷間強度を確保できる。
【００３７】
［形態II］：一般鉄鉱石による第一層と該第一層の表面を覆う高アルカリ鉄鉱石による第二層との積層
この形態Ｂでは、触媒作用を示すアルカリ金属が核の表面側にあるため、アルカリ金属による触媒効果を十二分に発揮させることができ、被還元性の増加をはかることができる。
【００３８】
［形態III］：高アルカリ鉄鉱石による第一層と該第一層の表面を覆う一般鉄鉱石による第二層との積層
この形態Ｃでは、焼結前の擬似粒子において高アルカリ鉄鉱石が核の内側にあるため、焼結鉱の表面に形成されるカルシウムフェライト相内における、アルカリ金属の存在割合を低下させる結果、アルカリ金属の触媒作用を損なうことなく還元粉化性を向上することが可能になる。
【００３９】
また、高アルカリ鉄鉱石は平均粒径が２ｍｍ以上であること、そして一般鉄鉱石は平均粒径が２ｍｍ未満であること、が好ましい。なお、この鉄鉱石に関する平均粒径は、篩を用いて複数の粒度に分かれるように分級して、それらの重量割合と代表粒度の算術平均である。
【００４０】
すなわち、高アルカリ鉄鉱石の平均粒径は２ｍｍ以上を好適とする理由は、次のとおりである。焼結機に投入される原料を擬似粒子に造粒する過程において、粒径の相対的に大きい鉱石は擬似粒子の中心に偏在することになり、擬似粒子を焼結後の鉄鉱石の表面に形成されるカルシウムフェライト相内において、アルカリ金属の存在割合を低下させるのに有利である。カルシウムフェライト相内にアルカリ金属を多量に含有させると、還元粉化性が悪化することになる。従って、高アルカリ鉄鉱石の平均粒径を２mm以上にすることが、還元粉化指数の低い焼結鉱を製造する際に有利である。
【００４１】
一方、一般鉄鉱石の平均粒径は２ｍｍ未満を好適とする理由は、次のとおりである。
すなわち、擬似粒子に造粒する過程において、平均粒径の小さい鉱石は擬似粒子の外側に偏在することになるため、高アルカリ鉱石とカルシウムフェライト相が多量に混合されるのを抑制することができる。
【００４２】
次に、本発明に従う焼結用擬似粒子を製造するための方法について説明する。
まず、図８に、本発明の望ましい擬似粒子構造を製造するための造粒フロー例（方法Ａ）を示す。この方法Ａでは、上記した高アルカリ鉄鉱石１ａおよび一般鉄鉱石１ｂと、さらに必要に応じてＳｉＯ2含有原料１ｃをドラムミキサー４の入り側装入口から装入して造粒しつつ、ドラムミキサー４の出側排出口から石灰石系原料２ａおよび固体燃料系原料２ｂをミキサー４内に添加して造粒し、高アルカリ鉄鉱石１ａおよび一般鉄鉱石１ｂが混合した核の周囲に石灰石系原料２ａおよび固体燃料系原料２ｂを付着させた、上記した形態Ｉの焼結用擬似粒子が得られる。
【００４３】
また、図９に、本発明の擬似粒子を製造するための造粒フロー例（方法Ｂ）を示す。この方法Ｂでは、高アルカリ鉄鉱石および一般鉄鉱石、例えばアルカリ金属を０．０５〜１．０mass％程度含有し平均粒径が２ｍｍ以上である高アルカリ鉄鉱石１ａおよびアルカリ金属の含有量が０．０５mass％未満で平均粒径が２ｍｍ未満の一般鉄鉱石１ｂと、さらに必要に応じてＳｉＯ2を０．５〜５．０％程度含有し平均粒径が２ｍｍ未満、例えば０．１〜１．０ｍｍ程度である細粒のＳｉＯ2含有原料１ｃ（鉄鉱石、珪石、蛇紋岩、Ｎｉスラグ等）とを造粒機３により、一般鉄鉱石１ｂおよび必要に応じて添加するＳｉＯ2を第一層としてその周囲にアルカリ鉄鉱石１ａを第二層として付着させて予備造粒する。
【００４４】
この予備造粒における造粒順序を変更することによって、高アルカリ鉄鉱石１ａおよび一般鉄鉱石１ｂの積層順序を変更することが可能である。すなわち、上記とは逆に、アルカリ鉄鉱石１ａおよび必要に応じて添加するＳｉＯ2を第一層としてその周囲に一般鉄鉱石１ｂを第二層として付着させることができる。
【００４５】
その後、さらに石灰石系原料２ａ、または石灰石系原料２ａと熱源となる固体燃料系原料２ｂ（コークス、無煙炭等）を添加してドラムミキサー４で混合、造粒し、高アルカリ鉄鉱石１ａを第一層としてその周囲に一般鉄鉱石１ｂを第二層とした鉄鉱石原料の核の周囲に石灰石系原料２ａおよび固体燃料系原料２ｂを付着させた、上記した形態IIまたはIIIの焼結用擬似粒子が得られる。
【００４６】
さらに、図１０に、別の本発明の望ましい擬似粒子構造を製造するための造粒フロー例（方法Ｃ）を示す。この方法Ｃでは、ドラムミキサーを複数配置した構成（本例では２組）として、上記した高アルカリ鉄鉱石１ａおよび一般鉄鉱石１ｂと、さらに必要に応じてＳｉＯ2含有原料１ｃをドラムミキサー４の入り側装入口から装入して造粒しつつ、最終段のドラムミキサー４'の破線先にある装入口から、あるいは実線先にある排出口から石灰石系原料２ａ、または石灰石系原料２ａと固体燃料系原料２ｂとを添加して造粒する。石灰石系原料２ａのみを添加した場合は、その後、固体燃料系原料２ｂを添加して造粒し、石灰石系原料２ａおよび固体燃料系原料２ｂを積層して造粒することができる。なお、石灰石系原料２ａおよび固体燃料系原料２ｂは、平均粒径が０．５ｍｍ以下、好ましくは０．２５ｍｍ以下とすることにより両者は相互に付着しやすくなり、石灰石系原料２ａの表面を固体燃料系原料２ｂで覆うことができる。
【００４７】
上記した方法Ａ、方法Ｂまたは方法Ｃによれば、高アルカリ鉄鉱石を含む鉄鉱石原料を核として、その周囲に石灰石系原料と熱源である固体燃料系原料を付着させることができ、二層以上に被覆造粒された擬似粒子となる。これにより、擬似粒子からなる焼結原料の焼結過程でＣａＯとＳｉＯ2の反応が遅れ、冷間強度の低いカルシウムシリケート（ＣＳ）の生成が抑制され、塊表面に強度の高いカルシウムフェライト（ＣＦ）を、塊内部に向かっては被還元性の高いヘマタイト（Ｈｅ）が選択的に生成され、微細気孔が多く、被還元性に優れ冷間強度の高い焼結鉱が安定して製造可能になる。
【実施例】
【００４８】
表２に示す配合割合の焼結原料を用いて、本発明の図８または９に示す（方法ＡまたはＢ）にて造粒した焼結用擬似粒子を、それぞれドワイトロイド焼結機に輸送し、パレット上に装入した。比較のため鉄鉱石原料、ＳｉＯ2含有原料、石灰石系原料、コークス粉を同時に混合する処理方法にて造粒した擬似粒子をドワイトロイド焼結機に輸送し、パレット上に装入する操業も行った。その後、パレット上で焼結を行ったのち、得られた焼結鉱に関して、被還元性（ＪＩＳ−ＲＩ）、還元粉化率（ＲＤＩ）および焼結強度（ＴＩ）を測定した。その測定結果を表３に示す。【００４９】
なお、被還元性（ＪＩＳ−ＲＩ）は、ＪＩＳ  Ｍ８７１３に準拠して測定した。また、還元粉化率（ＲＤＩ）は、ＪＩＳ  Ｍ８７２０に準拠して測定した。そして、焼結強度は、成品焼結鉱の回転強度（タンブラー強度ＴＩ）をＪＩＳ  Ｍ８７１２に準拠して測定した。【００５０】
【表２】
2016108256.tif 000004
【００５１】
【表３−１】
2016108256.tif 000005
【表３−２】
2016108256.tif 000006
【表３−３】
2016108256.tif 000007
【００５２】
表３に示すように、鉄鉱石原料、ＳｉＯ2含有原料、石灰石系原料、コークス粉を同時に混合するＮｏ．１、３および５に比較し、本発明に従って鉄鉱石原料核の周囲に石灰石系原料およびコークス粉を配置したＮｏ．６〜２８はいずれも、被還元性（ＪＩＳ−ＲＩ）が向上していることがわかる。さらに、鉄鉱石原料核の周囲に石灰石系原料およびコークス粉を配置したＮｏ．２および４に対して、Ｎｏ．６〜２８はいずれも鉄鉱石原料の核に高アルカリ鉄鉱石を含むところが相違するが、この相違によって被還元性が向上している。
【図１】
2016108256.tif 000008
【図２】
2016108256.tif 000009
【図３】
2016108256.tif 000010
【図４】
2016108256.tif 000011
【図５】
2016108256.tif 000012
【図６】
2016108256.tif 000013
【図７】
2016108256.tif 000014
【図８】
2016108256.tif 000015
【図９】
2016108256.tif 000016
【図１０】
2016108256.tif 000017
【国際調査報告】
2016108256.tif 000018
2016108256.tif 000019